(57)【要約】【課題】木質系バイオマスを原料とするバイオエタノールの生産に由来するリグニンを含む木質残渣又はその成型体を有効利用した、揮発性有機化合物を効果的に吸着する揮発性有機化合物吸着材とその製造方法を提供する。【解決手段】リグニンを含む木質残渣又はその成型体を炭化及び賦活処理する。【選択図】なし【特許請求の範囲】
【請求項１】
木質系バイオマスを原料としたバイオエタノールの製造工程に由来するリグニンを含む木質残渣またはその成形体を炭化および賦活処理した炭化物である特徴とする揮発性有機化合物吸着材。
【請求項２】
比表面積が９５０ｍ２／ｇ以上で、マイクロ孔容積が０．４０ｃｍ３／ｇ以上であることを特徴とする請求項１の揮発性有機化合物吸着材。
【請求項３】
メソ孔容積が、０．１９ｃｍ３／ｇ以上であることを特徴とする請求項１または２の揮発性有機化合物吸着材。
【請求項４】
少なくとも、下記の工程を含むことを特徴とする揮発性有機化合物吸着材の製造方法。
（１）木質系バイオマスを原料としたバイオエタノールの製造工程に由来するリグニンを含む木質残渣又はその成型体を６００℃から８００℃の範囲で加熱して炭化処理する工程
（２）前記（１）の炭化処理をした木質残渣又はその成型体を、二酸化炭素雰囲気下または、二酸化炭素と空気の混合ガス雰囲気下で、８００℃から１２００℃の範囲で加熱して賦活処理する工程
【請求項５】
少なくとも、下記の工程を含むことを特徴とする揮発性有機化合物吸着材の製造方法。
（１）木質系バイオマスを原料としたバイオエタノールの製造工程に由来するリグニンを含む木質残渣又はその成型体を６００℃から８００℃の範囲で加熱して炭化処理する工程
（２）前記（１）の炭化処理をした木質残渣又はその成型体を、二酸化炭素雰囲気下で８００℃から１２００℃の範囲で加熱して賦活処理した後、空気雰囲気下で８００℃から１２００℃の範囲で加熱して賦活処理する工程
【請求項６】
（２）の工程の後、さらに酸で洗浄する工程を含むことを特徴とする請求項４または請求項５の揮発性有機化合物質吸着材の製造方法。
【請求項７】
炭化処理は、窒素ガス雰囲気下で行うことを特徴とする請求項４から６のいずれかの揮発性有機化合物吸着材の製造方法。
【発明の詳細な説明】
【技術分野】
【０００１】
本発明は、揮発性有機化合物吸着材とその製造方法に関するものである。
【背景技術】
【０００２】
近年、大気汚染防止法が改正され、塗装工場や印刷工場などから排出されるホルムアルデヒドやトルエンなどの揮発性有機化合物（以下、「ＶＯＣ」という）の排出規制が導入され、ＶＯＣを排出する各工場施設には、ＶＯＣ処理装置の整備がより重要性を増している。また、近年の住宅の高断熱化、高気密化、さらには、ビニールクロスや接着剤などの化学物質の住宅建材への適用により、いわゆるシックハウス症候群が大きな問題となっており、ＶＯＣ吸着材の開発が望まれている。
【０００３】
これまでに報告されているＶＯＣ吸着材としては、特に植物由来のものとして、茶葉由来のポリフェノールであるカテキン類を用いて建築用建材、家具用材料などへ適用する技術が提案されている（特許文献１）。
【０００４】
しかしながら、天然物質を原料としてＶＯＣ吸着材を製造する場合には、製造コストの低減が、極めて重要な課題となっている。従来の製造方法では、天然物質から抽出された物質、例えば、カテキン、タキシホリンなどのフラボノイド類を原料天然物から単離し、これを塩基物質で重合させる手法をとっている。このような製造方法によれば、フラボノイド類の抽出、単離、精製およびフラボノイド類の重合工程、さらにはその間の秤量、乾燥工程など非常に多くの製造工程を経る必要がある。このため、製造プロセスは極めて複雑となる上、製造コストが高騰してしまい、化学合成品などと比較して性能的には同等であったとしても価格面で競合することが困難となっていた。
【０００５】
そこで、木質系バイオマスから抽出されたリグニン水溶液を凍結・乾燥させてＶＯＣ吸着材として利用する方法が提案されている（特許文献２）。しかしながら、特許文献２において提案されている方法は、木質系バイオマスから直接、水溶性リグニンを抽出するものであるため、抽出液の調製が容易でなく、また、リグニンの抽出量、コスト面で、依然として問題を有していた。
【０００６】
ところで、近年、石油に代替するエネルギーとして、バイオエタノールが注目を集めている。バイオエタノールの原料としては、食料不足や安定供給性の問題から、サトウキビやトウモロコシ等の資源植物に代わって、廃木材などの非食用由来の木質系バイオマスを粉砕して利用する動きが高まっている。
【０００７】
現在、木質系バイオマスを原料とするバイオエタノールの生産においては、例えば、粉砕した木質系バイオマスを濃硫酸または希硫酸によって分解して、セルロースおよびヘミセルロースを含有する分解液と、リグニンを含む未分解の木質残渣に分離し、セルロースおよびヘミセルロースを含む分解液を糖化、発酵させ、エタノールを精製する方法が採用されている。  リグニンは、酵素によってアルコールに発酵することができないため、上記のように木質残渣として分離する必要がある。
【０００８】
このように、木質系バイオマスを原料とするバイオエタノールの生産においては、リグニンを含む木質残渣が発生するため、資源の有効活用の観点から、この木質残渣を利用した製品等の開発が望まれているが、現状では、例えば、木質残渣をペレット状に成形し、熱生産のための燃料としての利用する程度に留まっており、有用な用途が確立されているとは言い難い。
【０００９】
また、従来から、ガスなどの吸着材としての活性炭の有用性が知られているが、リグニンの活用方法として、リグニンに加熱処理等を施して、活性炭を製造する方法も提案されている（特許文献３）。
しかしながら、特許文献３の方法においては、木質化した植物組織の二次成分である樹脂、タンニン、灰分などが除かれた純度の高いリグニンを用いる必要があるため、例えば、クラフト法パルプ廃液であるＫＰ黒液を硫酸で中和して析出したリグニンなどを原料とする必要がある。したがって、原料として採用できるリグニンに大きな制限があり、資源の有効活用の観点からは大きな課題があった。
【００１０】
以上のように、現状では、ＶＯＣ吸着性に優れた吸着材を安価に製造する方法は提案されておらず、さらに木質系バイオマスを原料とするバイオエタノールの生産において発生するリグニンを有効活用する方法も提案されていない。
【先行技術文献】
【特許文献】
【００１１】
【特許文献１】特開平１１−２２６１００号公報
【特許文献２】特開２００６−２６５４４号公報
【特許文献３】特開平６−１３７１５号公報
【発明の概要】
【発明が解決しようとする課題】
【００１２】
本発明は、上記のとおりの背景から、バイオエタノールの生産工程において発生する木質残渣を有効活用し、ＶＯＣを効果的に吸着するＶＯＣ吸着材およびその製造方法を提供することことを課題としている。
【課題を解決するための手段】
【００１３】
上記の課題を解決するため、本発明の揮発性有機化合物吸着材は、以下の＜１＞から＜３＞のことを特徴とし、本発明の揮発性有機化合物吸着材の製造方法は、以下の＜４＞から＜７＞のことを特徴としている。
＜１＞木質系バイオマスを原料としたバイオエタノールの製造工程に由来するリグニンを含む木質残渣またはその成形体を炭化および賦活処理した炭化物であること。
＜２＞比表面積が９５０ｍ２／ｇ以上で、マイクロ孔容積が０．４０ｃｍ３／ｇ以上であること。
＜３＞メソ孔容積が、０．１９ｃｍ３／ｇ以上であること。
＜４＞少なくとも、下記の工程（１）木質系バイオマスを原料としたバイオエタノールの製造工程に由来するリグニンを含む木質残渣又はその成型体を６００℃から８００℃の範囲で加熱して炭化処理する工程、（２）前記（１）の炭化処理をした木質残渣又はその成型体を、二酸化炭素雰囲気下または、二酸化炭素と空気の混合ガス雰囲気下で、８００℃から１２００℃の範囲で加熱して賦活処理する工程、を含むこと。
＜５＞少なくとも、下記の工程、（１）木質系バイオマスを原料としたバイオエタノールの製造工程に由来するリグニンを含む木質残渣又はその成型体を６００℃から８００℃の範囲で加熱して炭化処理する工程、（２）前記（１）の炭化処理をした木質残渣又はその成型体を、二酸化炭素雰囲気下で８００℃から１２００℃の範囲で加熱して賦活処理した後、空気雰囲気下で８００℃から１２００℃の範囲で加熱して賦活処理する工程、を含むこと。
＜６＞前記（２）の工程の後、さらに酸で洗浄する工程を含むこと。
＜７＞炭化処理は、窒素ガス雰囲気下で行うこと。
【発明の効果】
【００１４】
上記発明によれば、従来では有効利用が困難であったリグニンを含む木質残渣またはこの成型体を活用するため、極めて安価にＶＯＣ吸着材を製造することができる。さらに、賦活処理によって細孔容積の大きい炭化物を得ることができるため、ＶＯＣを効率よく吸着させることができる。
【発明を実施するための形態】
【００１５】
本発明のＶＯＣ吸着材は、木質系バイオマスを原料としたバイオエタノールの生産工程に由来するリグニンを含む木質残渣またはその成型体を炭化・賦活処理した炭化物からなるものである。
【００１６】
木質系バイオマスの種類は問わないが、資源の有効活用の観点から、間伐材、廃木材、農業廃棄物などを用いることができる。
【００１７】
そして、本発明では、例えば、上記の木質系バイオマスを粉砕し、濃硫酸または希硫酸を加えて分解することで得られるリグニンを含む木質残渣および、この木質残渣から圧縮、成形したペレット等を使用することができるが、リグニンを含む木質残渣は、木質系バイオマスを原料としたバイオエタノールの生産工程に由来するものであればよく、取得条件、手段は特に限定されない。そして、木質残渣をペレットに成形する場合には、例えば、直径５〜１０ｍｍ、長さ１０〜２５ｍｍの円筒形などとすることができる。このようなリグニンを原料としたペレットは一般的にリグニンペレットなどと呼ばれており、バイオマス燃料として市販されている。
【００１８】
なお、リグニンを含む木質残渣が分離された分解液には、セルロースおよびヘミセルロースが含まれ、この分解液を糖化、発酵させ、濃縮することで、エタノールを精製するができる。
【００１９】
本発明者等は、木質系バイオマスを原料としたバイオエタノールの生産工程において発生するリグニンを含む木質残渣およびこの木質残渣から成形されるリグニンペレット等の成型体が、ホルムアルデヒド、トルエン、キシレン、酢酸エチル等のＶＯＣを効果的に吸着し得る吸着材として有効に活用できることを見出した。本発明はこのような発明者等の新規な知見に基づいてなされている。
【００２０】
なお、以下の実施形態では、ＶＯＣ吸着材の原料としてリグニンペレットを用いた例を説明するが、本発明におけるＶＯＣ吸着材の原料はこれに限定されるものではなく、バイオエタノールの生産工程において発生するリグニンを含む木質残渣そのものであってもよいし、この木質残渣から製造される各種の成型体とすることもできる。
【００２１】
本実施形態において、リグニンペレットを原料としたＶＯＣ吸着材は、下記の＜１＞炭化処理工程、＜２＞賦活処理工程、を経て製造される。
＜１＞炭化処理工程
炭化処理工程では、上記リグニンペレットを炉内に設置し、これを６００℃〜８００℃の範囲の所定温度で加熱して炭化させる。これにより多孔質の炭化物を得ることができる。６００℃未満では炭化が十分に進行せず、逆に８００℃を超えると炭化が進行しすぎて、ＶＯＣ吸着のための十分な比表面積を確保することができない。特に、７００℃程度で加熱処理した場合には、大きな比表面積を確保することができるため好ましい。このような所定温度での保持時間は、炭化処理温度によって異なるが、例えば、１時間〜３時間の範囲とし、リグニンペレットの炭化の進行に応じて適宜に設定する。本炭化処理工程では、例えば、窒素ガスを炉内に２００ｍｌ／ｍｉｎで導入して炉内の酸素を置換した後、リグニンペレットの炭化処理を行うようにしてもよい。
＜２＞賦活処理工程
上記＜１＞の炭化処理工程を経たリグニンペレットを賦活処理する。賦活処理は、以下の（Ａ）〜（Ｃ）のいずれかの方法で行うことができる。
（Ａ）二酸化炭素雰囲気下で、加熱して賦活する方法
（Ｂ）二酸化炭素および空気の混合ガス雰囲気下で加熱して賦活する方法
（Ｃ）二酸化炭素雰囲気下で加熱して賦活した後、空気を導入して、空気雰囲気下で加熱して賦活する方法
上記（Ａ）〜（Ｃ）の賦活方法においては、いずれも、加熱温度は８００℃〜１２００℃範囲とすることができる。８００℃未満では炭化材料における孔の形成が不十分であり、１２００℃を超えると炭化が進行しすぎて、ＶＯＣ吸着のための十分な比表面積を確保することができない。中でも、加熱温度を９５０℃程度とした場合には、最も大きな比表面積を確保することができるため好ましい。また、加熱時間は、加熱温度によって異なるが、例えば３０分〜２時間の範囲とすることができ、炭化材料の孔の形成度合いや比表面積等に応じて適宜に設定するできる。
【００２２】
さらに、上記（Ａ）〜（Ｃ）の賦活方法においては、二酸化炭素流量は、例えば、２００〜４００ｍｌ／ｍｉｎとすることができる。また、上記（Ｂ）および（Ｃ）の賦活方法においては、空気流量は、例えば１５０〜２００ｍｌ／ｍｉｎとすることができる。
【００２３】
そして、上記（Ａ）の方法によれば、ＢＥＴ法による比表面積が、およそ７３０〜９２５ｍ２／ｇであり、メソ孔容積が、およそ０．１５〜０．２２ｃｍ３／ｇであり、マイクロ孔容積が、およそ０．２９〜０．３８ｃｍ３／ｇである炭化物が得られる。
【００２４】
また、上記（Ｂ）の方法によれば、ＢＥＴ法による比表面積が、およそ８００〜８５０ｍ２／ｇで、メソ孔容積が、およそ０．１５〜０．２０ｃｍ３／ｇであり、マイクロ孔容積が、およそ０．３０〜０．３５ｃｍ３／ｇである炭化物が得られる。
さらに、上記（Ｃ）の方法によれば、、ＢＥＴ法による比表面積が、およそ９５０〜１０００ｍ２／ｇで、メソ孔容積が、およそ０．１８〜０．３０ｃｍ３／ｇであり、マイクロ孔容積が、およそ０．４０〜０．４５ｃｍ３／ｇである炭化物が得られる。
【００２５】
比表面積は、ＶＯＣ吸着性能と比例し、さらに、マイクロ孔容積大きいほど、ＶＯＣ吸着性能に優れていることから、より高いＶＯＣ吸着性能を有する炭化物を得るためには、上記（Ｃ）の方法を採用することが最も好ましい。
【００２６】
なお、「メソ孔」とは、細孔直径が２〜５０ｎｍの孔をいい、「マイクロ孔」は、細孔直径が０．５〜２ｎｍの孔をいう。
【００２７】
さらに、本実施形態では、揮発性有機化合物であるトルエンやキシレン等の疎水性物質の吸着性能を向上させるために、炭化及び賦活処理して製造したＶＯＣ吸着材を酸で洗浄する（以下、酸処理ともいう）ことが望ましい（酸洗浄工程）。酸処理を施すと、ＶＯＣ吸着材表面の酸素量が減少するとともに、炭化材料表面に親水性金属酸化物（灰分）として存在するＣａ（カルシウム）、Ｓｉ（ケイ素）、Ｍｇ（マグネシウム）、Ｐ（リン）等の酸化物が除去される。炭化材料表面に存在する酸素は、一般的にはＯＨ基、カルボニル基、カルボキシル基等の含酸素官能基として存在しており、これが水素結合等により水と容易に結合して親水性を示すと考えられる。このため、本実施形態のように酸処理を施すとＶＯＣ吸着材表面の含酸素官能基が減少し、また親水性金属酸化物（灰分）が除去されることによる効果をも併せると、ＶＯＣ吸着材表面がより疎水化してトルエンやキシレン等の疎水性物質の吸着性能が向上する。
【００２８】
ＶＯＣ吸着材の酸による洗浄は、例えば、０．２〜２．０ｍｏｌ／Ｌの濃度に調製された塩酸、硫酸、硝酸、フッ酸等の酸水溶液と炭化材料をビーカー等の容器に供給して、酸水溶液中に炭化材料を１時間〜２４時間浸漬する、もしくはマグネチックスターラー等の攪拌手段を用いて１時間〜２４時間程度攪拌することにより行う。酸で洗浄した後は、水洗又は湯洗し、次いで乾燥機で１０５〜１１５℃程度の温度で十分に乾燥させる。このような酸による洗浄は、複数種の酸を用いて行ってもよい。例えば、塩酸で洗浄後にフッ酸を用いて再度洗浄するようにしていもよい。また酸による洗浄工程を複数回繰り返して行ってもよい。
【００２９】
このような工程を経て製造される本発明のＶＯＣ吸着材は、灰分として、親水性金属酸化物（ＣａＯ、ＳｉＯ2  、Ｆｅ2Ｏ3  、Ｋ2Ｏ等）を含有している。これらの灰分は、本実施形態における炭化材料の吸着能を妨げる要因の一つになっているため、ＶＯＣ吸着能向上の観点から、本実施形態では、ＶＯＣ吸着材中の灰分の比率が、全体に対して重量比で例えば１２％以下に調製されることが考慮される。ＶＯＣ吸着材中の灰分の比率が低いほど、ＶＯＣ吸着能が向上するため、好ましくは８％以下、さらには３％以下とすることが考慮される。ＶＯＣ吸着材中の灰分の比率の下限値は好ましくは、０である。
このようなＶＯＣ吸着材中の灰分の含有量の調製は、例えば、上記酸洗浄工程における酸の洗浄によってなされる。特に、Ｃａ成分やＳｉ成分を溶解除去するために、酸としてフッ酸を用いることが好適である。酸洗浄を行うと、酸洗浄前に比べて比表面積が増加する傾向にあり、具体的には１０〜５０％程度増加する傾向にあり、ＶＯＣの吸着に効果的である。
【００３０】
このように本実施形態の酸洗浄工程では、炭化材料表面の酸素量の減少と親水性金属酸化物（灰分）の除去によって疎水化し、さらに比表面積が増加するため、ＶＯＣの吸着能の向上がより簡易な方法で実現できる。
【００３１】
このようにして製造されたＶＯＣ吸着材は、ＶＯＣの吸着に有効な揮発性有機化合物吸着材として、例えば粉末状で使用されてもよいし、使用形態に応じて板状体や筒状体等、任意の形状に成型して使用される。
【実施例】
【００３２】
以下、実施例により本発明をさらに詳しく説明するが、本発明はこれらの実施例に何ら限定されるものではない。
＜１＞  ＶＯＣ吸着材の製造
（１）炭化処理工程
木質系バイオマスを原料としたバイオエタノールの生産工程に由来するリグニンペレット５０ｇを、活性炭製造炉（（有）マツキ科学製）内に投入した。次いで、窒素を炉内に２００ｍｌ／ｍｉｎで流し、炉内の酸素を置換した。その後、温度制御プログラムを用いて、昇温速度７℃／ｍｉｎで室温から７００℃まで加熱し、７００℃を２時間保持して炭化を行った。
【００３３】
この炭化物の比表面積と細孔径分布を、解析ソフトＢＥＬＳＯＲＰ  ＷＩＮＤＯＷＳ（登録商標）（日本ベル（株）製）を用いて算出したところ、ＢＥＴ比表面積が、３４０ｍ２／ｇであり、メソ孔容積が、０．０７ｃｍ３／ｇであり、マイクロ孔容積が、０．１４ｃｍ３／ｇであった。
（２）賦活処理工程
さらに、上記（１）の炭化処理を施したリグニンペレットに対し、以下の賦活処理を行った（実施例１〜６）。
【００３４】
実施例１：二酸化炭素４００ｍｌ／ｍｉｎを炉内に導入して賦活処理を行った。
【００３５】
実施例２：二酸化炭素３００ｍｌ／ｍｉｎを炉内に導入して賦活処理を行った。
【００３６】
実施例３：二酸化炭素２００ｍｌ／ｍｉｎを炉内に導入して賦活処理を行った。
【００３７】
実施例４：二酸化炭素３００ｍｌ／ｍｉｎ、空気２００ｍｌ／ｍｉｎを混合して炉内に導入して賦活処理を行った。
【００３８】
実施例５：二酸化炭素３００ｍｌ／ｍｉｎを炉内に導入して賦活処理を行い、さらに、空気２００ｍｌ／ｍｉｎを炉内に導入した賦活処理を行った。
【００３９】
実施例６：二酸化炭素３００ｍｌ／ｍｉｎを炉内に導入して賦活処理を行い、さらに、空気１５０ｍｌ／ｍｉｎを炉内に導入した賦活処理を行った。
【００４０】
そして、実施例１〜６における二酸化炭素による賦活温度は９５０℃とし、賦活時間は１時間とした。さらに、実施例５、６における空気による賦活温度は９５０℃とし、賦活時間は１時間とした。
【００４１】
賦活後は放置して炉内の温度が室温まで低下してから、炭化物を取り出し、蒸留水で水洗した後、１０５℃の乾燥機に入れて十分乾燥させて、ＶＯＣ吸着材とした。
＜２＞ＶＯＣ吸着材の細孔分布及び比表面積測定
（１）測定方法
上記＜１＞で得られたＶＯＣ吸着材を粉砕して前処理（減圧乾燥）で十分に表面を清浄にした。その後、ＢＥＬＳＯＲＰ１８  Ｐｌｕｓ−Ｔ（日本ベル（株）製）を用いて、液体窒素温度（７７Ｋ）での窒素吸脱着量を容量法（吸着平衡圧力測定）にて測定した後、比表面積と細孔径分布を、解析ソフトＢＥＬＳＯＲＰ  ＷＩＮＤＯＷＳ（登録商標）（日本ベル（株）製）を用いて算出した。なお、細孔構造などを比較するために、市販活性炭（和光純薬製粉末活性炭）も同様に測定した。
（２）結果
測定結果を表１に示す。
【００４２】
【表１】
2010207693.tif 000002
【００４３】
実施例１〜６のいずれにおいても、マイクロ孔容積が、メソ孔容積に比べて大きいことが分かった。さらに、二酸化炭素および空気による２段階の賦活処理を行った実施例５と実施例６の吸着材は、特にＢＥＴ比表面積が大きく、マイクロ孔の発達が顕著であった。
＜３＞ＶＯＣ吸着材のトルエンの吸着量
（１）測定方法
実施例２、実施例４、実施例５、実施例６で得られたＶＯＣ吸着材を粉砕して前処理（減圧乾燥）で十分に表面を清浄にした。その後、ＢＥＬＳＯＲＰ１８  Ｐｌｕｓ−Ｔ（日本ベル（株）製）を用いて、２５℃（２９７Ｋ）、相対圧（Ｐ／Ｐ０）＝０．３（低濃度領域での吸着）における本発明のＶＯＣ吸着材のトルエン吸着量を容量法（吸着平衡圧力測定）により測定した。比較例として、市販活性炭（和光純薬製粉末活性炭）も同様に測定した。
（２）結果
トルエンの吸着量は、市販活性炭が、３６０ｍｇ／ｇであったのに対し、実施例２のＶＯＣ吸着材は、３１９ｍｇ／ｇ、実施例４のＶＯＣ吸着材は、２７９ｍｇ／ｇ、実施例５のＶＯＣ吸着材は、３６５ｍｇ／ｇ、実施例６のＶＯＣ吸着材は、３３９ｍｇ／ｇであった。
【００４４】
本発明のＶＯＣ吸着材は、いずれも十分なＶＯＣ吸着性能を有しており、バイオエタノールの生産工程において発生するリグニンをＶＯＣ吸着材として有効に活用できることが確認された。また、特に、実施例５と実施例６のＶＯＣ吸着材は、市販活性炭と同程度またはそれ以上の優れたＶＯＣ吸着性能を有していることが確認された。
＜４＞ＶＯＣ吸着材の無機成分分析
（１）分析方法
本発明におけるＶＯＣ吸着材の原料として用いたリグニンペレットをるつぼに量り取り、電気炉内で室温から７００℃に昇温し、１〜３時間保持して灰化した。灰化した試料を円盤状にプレス成形し、蛍光Ｘ線分析装置（理学電機工業（株）製ＲＩＸ−３０００）を用い、ファンダメンタル・パラメーター法によるオーダー分析を行った。
（２）結果
結果を表２に示す。
【００４５】
【表２】
2010207693.tif 000003
【００４６】
リグニンペレットの炭化物には、表２に示すような灰分が含まれていた。灰分は活性炭の吸着能を妨げる要因の一つであることを考慮すると、塩酸等の酸洗浄で効率よく灰分を除去することで、ＶＯＣ吸着性能を向上させることができ、高品質のＶＯＣ吸着材を得ることができることが示唆された。